(57)【要約】      （修正有）【課題】口唇に色彩を付与、ツヤを付与、口唇の保護等の効果を口唇に付与し、それら効果の持続性を有し、食器等への付着（色移りまたは移行性）や、色にじみすることなく、簡便に施術できる口唇用貼付材の提供。【解決手段】支持体層（好ましくは厚み１〜１３μｍ）、粘着剤層（好ましくは厚み３〜２３μｍ）及びセパレータ層、所望により更にキャリア層を備える口唇用貼付材、好ましくは上唇または下唇の少なくとも一方を覆う口唇用貼付材の面積は、その支持体層が２〜１５ｃｍ２の範囲である口唇用貼付材、及びセパレータ層の上面に粘着剤を塗工して粘着剤層を形成する工程を含む口唇用貼付材の製造方法、【選択図】なし【特許請求の範囲】
【請求項１】
支持体層、粘着剤層及びセパレータ層をこの順に積層して備えることを特徴とする口唇用貼付材。
【請求項２】
支持体層の厚みが１〜３５μｍの範囲、粘着剤層の厚みが１〜３５μｍの範囲で、支持体層と粘着剤層との合計厚みが２〜７０μｍの範囲である請求項１記載の口唇用貼付材。
【請求項３】
対ベークライト板粘着力（圧着２０分間後）が、０．５〜４Ｎ／１５ｍｍの範囲である請求項１または２に記載の口唇用貼付材。
【請求項４】
プローブタックが、０．２〜３Ｎ／５ｍｍφの範囲である請求項１乃至３のいずれか１項に記載の口唇用貼付材。
【請求項５】
粘着剤層を形成する粘着剤が、アクリル系粘着剤、ゴム系粘着剤、ウレタン系粘着剤及びシリコーン系粘着剤からなる群より選ばれる少なくとも１種を含有する請求項１乃至４のいずれか１項に記載の口唇用貼付材。
【請求項６】
粘着剤層を形成する粘着剤が、（メタ）アクリル酸アルキルエステル共重合体を含有する請求項１乃至５のいずれか１項に記載の口唇用貼付材。
【請求項７】
粘着剤層を形成する粘着剤が、
ａ）炭素数８〜１２のアルキル基を有する（メタ）アクリル酸アルキルエステル  ５０〜９９質量％、及び
ｂ）前記（メタ）アクリル酸アルキルエステルと共重合可能なその他のビニル単量体  １〜５０質量％からなる（メタ）アクリル酸アルキルエステル共重合体〔但し、ａ）及びｂ）の合計は、１００質量％とする。〕を含有するアクリル系粘着剤である請求項１乃至６のいずれか１項に記載の口唇用貼付材。
【請求項８】
支持体層がポリウレタンエラストマーから形成される請求項１乃至７のいずれか１項に記載の口唇用貼付材。
【請求項９】
支持体層が、唇形、楕円形、及び三日月形からなる群より選ばれる形状を有する請求項１乃至８のいずれか１項に記載の口唇用貼付材。
【請求項１０】
上唇または下唇の少なくとも一方を覆う口唇用貼付材の面積は、その支持体層が２〜１５ｃｍ２の範囲である請求項１乃至９のいずれか１項に記載の口唇用貼付材の使用。
【請求項１１】
上唇用及び下唇用の２枚セットで用いる請求項１乃至１０のいずれか１項に記載の口唇用貼付材の使用。
【請求項１２】
セパレータ層の上面に粘着剤を塗工して粘着剤層を形成する工程を含む口唇用貼付材の製造方法。
【発明の詳細な説明】
【技術分野】
【０００１】
本発明は、口唇（上唇または下唇の一方または両方を意味する。）用貼付材に関し、詳細には、口唇の表面に貼付することにより、口唇化粧料を使用することなく、口唇に色彩を付与、ツヤを付与、口唇の保護等の効果を口唇に付与し、それら効果の持続性を有し、食器等への付着（色移りまたは移行性）や、色にじみすることなく、貼付することに違和感がなく、使用感の優れる口唇用貼付材に関する。
【０００２】
口紅、リップグロス、リップトリートメント等に代表される口唇化粧料は、口唇に色彩を付与、ツヤを付与、口唇の保護等の効果を有するものである。近年、これら効果とは別に様々な機能が求められている。例えば、口唇を立体的に見せたり、塗布時の軽さや付け心地といった使用感の向上なども求められており、機能面と官能面の両立が重視されている。
【０００３】
また、口唇化粧料は、口唇に塗布後、美しい発色や良好なツヤ（光沢）が長時間持続され、食器等への付着（色移りまたは移行性）が抑制され、色にじみ、垂れ落ちやべたつきが生じにくいなどの優れた使用感を有するものが求められている。
【０００４】
そこで従来から、口紅（口唇化粧料）の食器等への付着（色移りまたは移行性）、化粧効果の持続性、光沢の改善等が図られてきた。例えば、特許文献１に、皮膚軟化剤、ロウ、懸濁剤、着色剤、有機ケイ素化合物を含むリップケア化粧組成物が開示されており、ある種のアルキルメチルシリコーンコポリマーを含有することにより、耐摩耗性、染着性及び耐久性が改善されることが記載されている。また、特許文献２には、ポリオキシアルキレン変性オルガノポリシロキサンの一種又は二種以上を含有する油性固形化粧料が開示されており、ポリオキシアルキレン変性オルガノポリシロキサンの一種又は二種以上を含有することにより、使用感、仕上がり及び化粧もちに優れた油性固形化粧料が得られることが記載されている。さらに、特許文献３には、基体シート上に、フッ素化合物系の油剤を含む口紅コート層が設けられている口紅コート用転写シートが開示されており、口紅コート剤を指やリップブラシにとって口紅（口唇化粧料）の上に塗りつける必要がなく、口紅（口唇化粧料）を塗った口紅の表面に該転写シートの口紅コート層側を当て、基体シート上から軽く指で押さえて、口紅コート層を口唇の表面に転写し、基体シートを剥離することが記載されている。
【０００５】
なお、指や塗布具を用いることなく口唇に口紅等の口唇化粧料を塗ることができるシート型口紅が、特許文献４及び５などで知られている。これらはコーティングシート上に口唇の形状に印刷コーティングした口紅（口唇化粧料）を使用して、口紅の印刷面を唇に押し当てて口紅を転写することにより塗布した後、コーティングシートを剥離するものである。同様に、口紅等の口唇化粧料や口唇の表面に、例えばタトゥー模様等を転写するリップタトゥーシールやリップステッカーと称される口唇化粧料オーバーコートも知られている。
【０００６】
しかしながら、従来の口紅等の口唇化粧料は、食器等への付着（色移り）を防ぐのには十分ではなく、また、化粧効果の持続性も十分ではなかった。口紅等の色移り防止機能を高めたり、化粧効果の持続性を高めようとすると、使用感にベタツキがあったり、口唇に違和感があったりする等の問題が生じることが多かった。また、リップタトゥーシールやリップステッカーと称される直接口唇の表面に転写により塗布する口唇化粧料オーバーコートは、食器等への付着（色移り）や色にじみを起こしにくいものの、施術が簡便ではなく、口唇に違和感があったり、持続性も十分なものではなかった。このため、口唇に色彩を付与、ツヤを付与、口唇の保護等の効果を唇に付与し、それら効果の持続性を有し、食器等への付着（色移りまたは移行性）や、色にじみすることなく、簡便に施術できる口唇のカバー方法及びその手段が望まれていた。
【先行技術文献】
【特許文献】
【０００７】
【特許文献１】特開平６−２９８６２３号
【特許文献２】特開平５−１７８７２２号
【特許文献３】特開平７−１９６４４１号
【特許文献４】特開平３−８０８０７号
【特許文献５】特開２００８−２９５２２号
【発明の概要】
【発明が解決しようとする課題】
【０００８】
本発明の課題は、口唇に色彩を付与、ツヤを付与、口唇の保護等の効果を口唇に付与し、それら効果の持続性を有し、食器等への付着（色移りまたは移行性）や、色にじみすることなく、簡便に施術できる口唇のカバー方法及びその手段を提供することにある。
【０００９】
かかる事情に鑑み、本発明者らは、上記課題を解決するために鋭意研究した結果、特有の層構造の貼付材を、口唇の表面に直接適用することによって、上記課題を解決することを見出した。
【００１０】
すなわち、本発明によれば、支持体層、粘着剤層及びセパレート層をこの順に積層して備えることを特徴とする、口唇に色彩を付与、ツヤを付与、口唇の保護等の効果を口唇に付与し、それら効果の持続性を有し、食器等への付着（色移りまたは移行性）や、色にじみすることなく、簡便に施術できる口唇用貼付材を提供することができる。
【００１１】
本発明は、実施の態様として、以下（１）〜（２３）の口唇用貼付材が提供される。
（１）支持体層の厚みが１〜３５μｍの範囲、粘着剤層の厚みが１〜３５μｍの範囲で支持体層と粘着剤層との合計厚みが２〜７０μｍの範囲である口唇用貼付材。
（２）支持体層の厚みが１〜１３μｍの範囲、粘着剤層の厚みが３〜２３μｍの範囲で支持体層と粘着剤層との合計厚みが４〜３６μｍの範囲である前記の口唇用貼付材。
（３）対ベークライト板粘着力（圧着２０分間後）が、０．５〜４Ｎ／１５ｍｍの範囲である前記の口唇用貼付材。
（４）プローブタックが、０．２〜３Ｎ／５ｍｍφの範囲である前記の口唇用貼付材。
（５）粘着剤層を形成する粘着剤が、アクリル系粘着剤、ゴム系粘着剤、ウレタン系粘着及びシリコーン系粘着剤からなる群より選ばれる少なくとも１種を含有する前記の口唇用貼付材。
（６）粘着剤層を形成する粘着剤が、アクリル系粘着剤を含有する前記の口唇用貼付材。
（７）粘着剤層を形成する粘着剤が、（メタ）アクリル酸アルキルエステル共重合体を含有する前記の口唇用貼付材。
（８）粘着剤を形成する粘着剤が、
ａ）炭素数８〜１２のアルキル基を有する（メタ）アクリル酸アルキルエステル５０〜９９％質量％及び
ｂ）前記（メタ）アクリル酸アルキルエステルと共重合可能なその他のビニル単量体  １〜５０質量％からなる（メタ）アクリル酸アルキルエステル共重合体〔但し、ａ）及びｂ）の合計は、１００質量％とする。〕を含有するアクリル系粘着剤である前記の口唇用貼付材。
（９）ｂ）前記（メタ）アクリル酸アルキルエステルと共重合可能なその他のビニル単量体が、官能基を有するビニル単量体である前記の口唇用貼付材。
（１０）支持体層がポリウレタンエラストマーから形成される前記の口唇用貼付材。
（１１）支持体層の粘着剤層と反対側の面がマット加工されている前記の口唇用貼付材。
（１２）支持体層の粘着剤層に対向する面または支持体層の粘着剤層と反対側の面の少なくとも一面に、印刷が施されている前記の口唇用貼付材。
（１３）支持体層が透明層である前記の口唇用貼付材。
（１４）  支持体層に着色が施されている前記の口唇用貼付材。
（１５）支持体層が模様層である前記の口唇用貼付材。
（１６）模様層が模様印刷を施されたものである前記の口唇用貼付材。
（１７）模様層が顔料を含有する前記の口唇用貼付材。
（１８）セパレータ層の面積が支持体層の面積より大である前記の口唇用貼付材。
（１９）支持体層及び粘着剤層を隣接して備える積層体の複数が、一枚のセパレータ層の少なくとも一方の面に、粘着剤層がセパレータ層に対向するように並列して配置され積層されている前記の口唇用貼付材。
（２０）支持体層の粘着剤層と反対側の面に、キャリア層を備える前記の口唇用貼付材。
（２１）キャリア層が、１以上のスリットを有する前記の口唇用貼付材。
（２２）キャリア層が、口唇用貼付材の長手方向に直交する方向のスリットを有する前記の口唇用貼付材。
（２３）キャリア層の面積が支持体層の面積より大である前記の口唇用貼付材。
（２４）支持体層が、唇形、楕円形及び三日月形からなる群より選ばれる形状を有する前記の口唇用貼付材。
（２５）支持体層の面積が、２〜１５ｃｍ２の範囲である前記の口唇用貼付材。
【００１２】
また、本発明によれば、実施の態様として以下の口唇用貼付材の使用が提供される。
上唇用及び下唇用の２枚セットで用いる前記の口唇用貼付材の使用。
【００１３】
そしてまた、本発明によれば、セパレータ層の上面の粘着剤を塗工して粘着剤層を形成する工程を含む前記の口唇用貼付材の製造方法が提供され、好ましくはさらにキャリア層の上面に溶液キャスティング法により支持体層を形成する工程を含む前記の口唇用貼付材の製造方法が提供される。
【発明の効果】
【００１４】
本発明によれば、支持体層、粘着剤層及びセパレータ層をこの順に積層して備えることを特徴とする口唇用貼付材であることによって、口唇に色彩を付与、ツヤを付与、口唇の保護等の効果を口唇に付与し、それら効果の持続性を有し、食器等への付着（色移りまたは移行性）や、色にじみすることなく、簡便に施術できる口唇用貼付材を提供することができるという効果を奏する。
【００１５】
また、本発明によれば、支持体層の面積が２〜１５ｃｍ２の範囲である口唇用貼付材の使用であることによって口唇に色彩を付与、ツヤを付与、口唇の保護等の効果を口唇に付与し、それら効果の持続性を有し、食器等への付着（色移りまたは移行性）や、色にじみすることなく、簡便に施術できる口唇用カバー方法を提供することができるという効果を奏する。
【００１６】
さらに、本発明によれば、セパレータ層の上面に粘着剤を塗工して粘着剤層を形成する工程を含む前記口唇用貼付材の製造方法、好ましくは更にキャリア層の上面に溶液キャスティング法により支持体層を形成する工程を含む前記の口唇用貼付材の製造方法であることによって、口唇に色彩を付与、ツヤを付与、口唇の保護等の効果を唇に付与し、それら効果の持続性を有し、食器等への付着（色移りまたは移行性）や、色にじみすることなく、簡便に施術できる口唇用手段を容易に提供できるという効果を奏する。
【００１７】
より具体的には、本発明によれば、従来の口唇化粧料オーバーコートとは異なり、特有の層構造を備える口唇用貼付材を用いることで口唇に密着し、貼付時の違和感がなく、貼付箇所が目立ちにくく、口唇に色彩を付与、ツヤを付与、口唇の保護等の効果を口唇に付与し、それら効果の持続性を有し、食器等への付着（色移りまたは移行性）や、色にじみすることなく、簡便に施術でき、持ち運びも簡便になるという効果が奏される。
【図面の簡単な説明】
【００１８】
【図１】上唇及び下唇用の２枚セットで用いる唇形の形状を有する口唇用貼付材の模式図である。
【図２】楕円形の形状を有する口唇用貼付材の模式図である。
【図３】三日月形の形状を有する口唇用貼付材の模式図である。
【発明を実施するための形態】
【００１９】
本発明の口唇用貼付材は、口唇の表面に直接貼付することによって、口唇をカバーする（覆う）機能を果たすものである。特に限定されないが、口紅、リップスティック、リップグロス、リップクレヨン、リップライナー、リップクリーム、リップバーム、リップトリートメント等の口唇化粧料を使用することなく、口唇に色彩を付与、ツヤを付与、口唇の保護等の効果を口唇に付与し、それら効果の持続性を有し、食器等への付着（色移りまたは移行性）や、色にじみしない口唇用貼付材である。
【００２０】
本発明の口唇用貼付材は、支持体層、粘着剤層及びセパレータ層をこの順に積層して備えることを特徴とする口唇用貼付材である。場合によっては、支持体層の粘着剤層と反対側の面（以下、「支持体層の表面」ということがある。）に、キャリア層を備える前記の口唇用貼付材である。
【００２１】
本発明の口唇用貼付材が備える支持体層は、従来、貼付材の支持体層として使用されている材料からなるものを使用することができ、特に限定されないが、口唇に密着することができ、かつ、口唇の動きに追随することができる程度の柔軟な材質の材料を使用することが好ましい。
【００２２】
支持体層を形成する材料として具体的には、ポリエチレン、ポリプロピレン等のポリオレフィンまたはポリエチレンテレフタレート、ポリブチレンテレフタレート、ポリエチレンナフタレート等のポリエステルまたはポリスチレンまたはナイロン６、ナイロン６６、ＭＸＤ６等のポリアミドまたはポリビニルアルコール及びエチレン−酢酸ビニル共重合体等の合成樹脂。アクリル系ポリウレタン、ポリエステル型ポリウレタン、ポリエーテル型ポリウレタン等のポリウレタン（ポリウレタンエラストマーでもよい。）及びスチレン−イソプレン−スチレン共重合体、スチレン−ブタジエン−スチレン共重合体、スチレン−エチレン−プロピレン−スチレン共重合体、スチレン−ブタジエンゴム等の合成ゴム。綿。アセテートレーヨン。レーヨン。レーヨン／ポリエチレンテレフタレート複合体。セロハン等が挙げられる。支持体層としては、これらの材料に、場合により種々の添加剤、具体的には有機添加剤（樹脂でもよい。）または無機添加剤、例えば顔料等を含有させて、形成されたフィルムの単層または積層体を使用することができる。また、フィルムとしては、無延伸フィルム、一軸延伸フィルムまたは二軸延伸フィルム等を選択してもよい。
【００２３】
支持体層を形成する材料に場合により含有させることができる添加剤の具体例としては、顔料や染料等の着色剤、安定化剤、紫外線吸収剤、滑剤等の各種添加剤が挙げられる。これら添加剤の含有量は、添加剤の種類によって適切な範囲を選定すればよいが、支持体層の中において、通常０．００１〜３０質量％、好ましくは０．０１〜２５質量％、より好ましくは０．１〜２０質量％の範囲とすることが多い。
【００２４】
口唇への密着性や追従性、透湿性等の観点から、支持体層が、アクリル系ポリウレタン、ポリエステル系ポリウレタン、ポリエーテル系ポリウレタン等のポリウレタン、中でもポリウレタンエラストマーから形成されるものが好ましい。本発明の口唇用貼付材が備える支持体層に適するポリウレタンエラストマーとしては、特に限定されないが、市販品として、セイコー化成株式会社製のラックスキン（登録商標）ＵＳ２２６８（ポリエーテル型）、ラックスキンＵ−１２２３、Ｕ−１２８５及びＵ−２８６０（ポリエステル型）等を挙げることができる。これらのポリウレタンエラストマーは、１または２種以上を組み合わせて用いてもよい。
【００２５】
支持体層の厚みは、特に限定されないが、口唇への密着性や追従性等の観点から、１〜３５μｍの範囲であることが好ましく、より好ましくは１〜２５μｍ、より好ましくは１〜１５μｍ、特に好ましくは、１〜１３μｍ、最も好ましくは１〜６μｍの範囲である。支持体層の厚みが１〜１３μｍ、更には１〜６μｍの範囲までの薄いものであると、口唇用貼付材の貼付時は目立ちにくく、違和感も小さく、良好なものとすることができる。支持体層の厚みが１μｍ未満の場合、支持体層としての強度が不十分となり、貼付材を口唇に貼付したり、剥がしたりするときに、支持体層が切れてしまうことがある。また、支持体層の製造（製膜等）が困難になることがある。支持体層の厚みが３５μｍを超える場合、貼付材が微妙なでこぼこのある口唇表面に沿って密着しにくく、貼付状態が目立ちやすくなり、違和感が大きくなる傾向がある。なお、口唇用貼付材が備える支持体層の厚みは、ダイヤルシックネスゲージを用いて測定することができ（ｎ＝３の平均値）、後に詳述する粘着剤層、セパレータ層及びキャリア層の厚みについても同様である。
【００２６】
支持体層の表面（支持体層の粘着剤層と反対側の面）は、口唇自体に光沢を付与するために、ツヤがあるものが好ましいが、口唇用貼付材の手触り、滑り性、外観などを改善するために、支持体層の表面がマット加工されていることが好ましい場合がある。支持体層の表面がマット加工され微小な凹凸形成されていることにより、支持体層の動摩擦係数を１．０未満に低減することができる。なお、キャリア層の表面にエンボス加工等により微小な凹凸を形成しておき、該微小な凹凸面上で支持体層を形成すれば、形成される支持体層の表面に該微小な凹凸が転写されマット加工することができる。
【００２７】
また、支持体層は、粘着剤層との投錨性の向上などを目的として、片面または両面にサンドブラスト処理、コロナ処理等の処理を行ってもよい。貼付材の取り扱い性を向上させることを目的として、支持体層の片面または両面にサンドブラスト以外の方法で凹凸を設けることもできる。
【００２８】
口唇用貼付材の外観を良くし、口唇自体の視覚効果を演出するため、支持体層の粘着剤層に対向する面または支持体層の粘着剤層と反対側の面（支持体層の表面）の少なくとも一方の面に、印刷が施されているものとすることができる。支持体層に施される印刷としては、特に限定されない。例えば、ピンク色や赤色等の口紅色の印刷を施すことにより、口唇の外観を鮮やかにすることができる。さらに、多色印刷やグラデーション印刷、絵柄等を形成する模様印刷、顔料等の添加物を含有するインクを使用するパール、ラメ等の光沢を有する印刷（これらを総称して、「広義の模様印刷」ということがある。）などを適宜選択して施すことができる。
【００２９】
本発明の口唇用貼付材は、支持体層が透明層であっても、不透明層であってもよいが、支持体層が透明層であることが好ましいことが多い。すなわち、支持体層が透明層であることにより、支持体層に施されている印刷の色彩、光沢や模様の視認効果が高まり、口唇化粧料を使用しなくても口唇を美しく演出し、また、口唇用貼付材が目立たなくしたりすることができる。
【００３０】
本発明の口唇用貼付材は、支持体層が模様層であるものとすることができる。模様層である支持体層としては、先に説明した模様印刷（広義の模様印刷を意味する。）を施されている模様層でもよいし、支持体層を形成する合成樹脂等の材料に添加物として顔料を含有させてなる顔料を有する模様層でもよい。
【００３１】
本発明の口唇用貼付材は、上述したように、支持体層の粘着剤層に対向する面または支持体層の粘着剤層と反対側の面（支持体層の表面）の少なくとも一方の面に、印刷が施されていても良く、着色が施されていても良く、支持体層は透明層であっても不透明層であっても良く、さらには先に説明した模様印刷を施されていても良い。したがって、これらの処理が施された支持体層を有する口唇用貼付材を使用するならば、口紅等の口唇化粧料を使用することなく、支持体層自身に施された種々の処理によって、口唇の視覚効果を演出し、化粧効果の持続性を持つことができることから、口紅等の口唇化粧料とは異なり、食器等への付着（色移りまたは移行性）や、色にじみすることはない。
【００３２】
支持体層の形状と大きさは、口唇用貼付材の形状と大きさを参酌して適宜定めることができ、特に限定されない。本発明の口唇用貼付材は、支持体層、粘着剤層及びセパレータ層、更に場合によりキャリア層を備え、口唇の表面に直接、粘着剤層と支持体層とからなる積層体が貼付され、該口唇の表面に残置するものであることから、支持体層の形状と大きさは、口唇の全部または一部分を覆う形状と大きさを有するものである。したがって、本発明の口唇用貼付材は、例えば、支持体層が、唇形、楕円形、及び三日月形からなる群より選ばれる形状を有するものが挙げられる。口唇用貼付材が覆う面積は、その支持体層が２〜１５ｃｍ２、好ましくは３〜１４ｃｍ２となるように調整された口唇用貼付材の使用ができる。
【００３３】
本発明の口唇用貼付材が備える粘着剤層を形成する粘着剤は、従来、貼付材の粘着剤層を形成する粘着剤を使用することができ、特に限定されないが、常温または皮膚体温で指による押圧で接着性を有し、皮膚刺激性が弱く、口唇の動きに追随して長時間口唇に付着が持続するとともに、貼付中の違和感が少ない粘着剤が好ましく用いられる。具体的には、粘着剤層を形成する粘着剤が、アクリル系粘着剤、ゴム系粘着剤、ウレタン系粘着剤及びシリコーン系粘着剤からなる群より選ばれる少なくとも１種を含有するものが好ましく、これら粘着剤は、複数の粘着剤を混合することができる。粘着剤層を形成する粘着剤は、アクリル系粘着剤であることがより好ましい。粘着剤層は、単一の粘着剤層として形成してもよいし、複数の粘着剤層を積層して形成してもよい。複数の粘着剤層を積層したものである場合は、種類の異なる複数の粘着剤層を積層することができる。
【００３４】
アクリル系粘着剤としては、例えば、ブチルアクリレート、２−エチルヘキシルアクリレート、イソノニルアクリレート等の（メタ）アクリル酸アルキルエステルモノマーの単独重合体または共重合体、あるいは（メタ）アクリル酸アルキルエステルモノマーを主成分とし、（メタ）アクリル酸、酢酸ビニル、スチレン、ビニルピロリドン、アクリルアミド、ヒドロキシエチルアクリレート、ヒドロキシプロピルアクリレート等の共重合可能な他のモノマーの１種以上を共重合してなるアクリル系共重合体を含有する粘着剤が挙げられる。なお、「（メタ）アクリル酸」とは、周知のとおり、「メタクリル酸」と「アクリル酸」との総称である。〕。
【００３５】
粘着剤層を形成するアクリル系粘着剤としては、脂肪族アルコールと（メタ）アクリル酸のエステル化物である（メタ）アクリル酸アルキルエステルから形成される（メタ）アクリル酸アルキルエステル共重合体を含有する粘着剤が更に好ましい。
【００３６】
粘着剤層を形成する粘着剤として特に好ましくは、
ａ）炭素数８〜１２のアルキル基を有する（メタ）アクリル酸アルキルエステル  ５０〜９９質量％、及び
ｂ）前記（メタ）アクリル酸アルキルエステルと共重合可能なその他のビニル単量体  １〜５０質量％からなる（メタ）アクリル酸アルキルエステル共重合体〔但し、ａ）及びｂ）の合計は、１００質量％とする。〕を含有するアクリル系粘着剤である。アクリル系粘着剤としては、非水系のアクリル系粘着剤でもよい。本発明において、「非水系」とは、製造工程を経て、支持体層、粘着剤層及びセパレータ層を、この順に積層して備える貼付材を得たときに、粘着剤層を形成する粘着剤が、実質的に水を含有していない状態にあることを意味する。したがって、本発明における「非水系のアクリル系粘着剤」とは、製造工程を経て、貼付材を得たときに、粘着剤層を形成するアクリル系粘着剤が、非含水状態、すなわち、実質的に水を含有していない状態にある限り、その後、貼付材の粘着剤層が空気中に曝されて、自然に吸湿したものであってもよく、粘着剤層を形成するアクリル系粘着剤が、一切水を含有していないことを意味するものではない。非水系のアクリル系粘着剤に含有される非水系の溶剤としては、（メタ）アクリル酸アルキルエステル共重合体を溶液重合法で製造する際に使用する溶剤等を用いることができる。
【００３７】
ａ）炭素数８〜１２のアルキル基を有する（メタ）アクリル酸アルキルエステルとしては、（メタ）アクリル酸ｎ−オクチル、（メタ）アクリル酸２−エチルヘキシル、（メタ）アクリル酸イソオクチル、（メタ）アクリル酸イソノニル、（メタ）アクリル酸ｎ−デシル、（メタ）アクリル酸イソデシル、（メタ）アクリル酸ラウリル等が挙げられる。これらの（メタ）アクリル酸アルキルエステルの中でも、アクリル酸２−エチルヘキシル、アクリル酸イソノニル等の炭素数８〜９のアルキル基を有するアクリル酸アルキルエステルが、特に好ましい。これらの（メタ）アクリル酸アルキルエステルは、それぞれ単独で、または２種以上を組み合わせて用いることができる。ａ）炭素数８〜１２のアルキル基を有する（メタ）アクリル酸アルキルエステルの含有量は、共重合体中において５０〜９９質量％、好ましくは５５〜９８．７質量％、より好ましくは６０〜９８．５質量％である。
【００３８】
ｂ）前記（メタ）アクリル酸アルキルエステルと共重合可能なその他のビニル単量体とは、先に説明したａ）炭素数８〜１２のアルキル基を有する（メタ）アクリル酸アルキルエステルに属しない、ビニル基を有する単量体であって、少なくとも、ａ）炭素数８〜１２のアルキル基を有する（メタ）アクリル酸アルキルエステルと共重合可能であるビニル単量体である。
【００３９】
ｂ）前記（メタ）アクリル酸アルキルエステルと共重合可能なその他のビニル単量体〔以下、「ｂ）のその他のビニル単量体」ということがある。〕としては、ａ）炭素数８〜１２のアルキル基を有する（メタ）アクリル酸アルキルエステルと共重合可能であるビニル単量体であって、前記ａ）の（メタ）アクリル酸アルキルエステル以外のビニル単量体であれば、特に限定がないが、アクリル酸、メタクリル酸、マレイン酸、無水マレイン酸、イタコン酸等のカルボキシル基含有ビニル単量体及びその誘導体（酸無水物等）や、アクリルアミド、メタクリルアミド、Ｎ−メチロールアクリルアミド等のアミド基含有ビニル単量体及びその誘導体や、アクリル酸グリシジル、メタクリル酸グリシジル等のエポキシ基含有ビニル単量体や、２−ヒドロキシエチルアクリレート、２−ヒドロキシエチルメタクリレート、グリセリンモノアクリレート、グリセリンモノメタクリレート、ポリエチレングリコールモノアクリレート、ポリエチレングリコールモノメタクリレート、ポリプロピレングリコールアクリレート、ポリプロピレングリコールメタクリレート等のヒドロキシル基含有ビニル単量体や、Ｎ，Ｎ−ジメチルアミノエチルアクリレート、Ｎ，Ｎ−ジメチルアミノエチルメタクリレート、Ｎ，Ｎ−ジメチルアミノプロピルアクリルアミド等のアミノ基含有ビニル単量体及びその四級化塩や、アクリロニトリル、メタクリロニトリル等のシアノ基含有ビニル単量体（不飽和ニトリル）や、アクリル酸２−メトキシエチル、メタクリル酸２−メトキシエチル、アクリル酸２−エトキシエチル、アクリル酸２−ブトキシエチル等の（メタ）アクリル酸アルコキシアルキルエステルや、メトキシポリエチレングリコールモノアクリレート、メトキシポリエチレングリコールモノメタクリレート等のアルコキシ基含有ビニル単量体や、酢酸ビニル等のビニルエステルや、スチレン等のビニル芳香族化合物などが挙げられ、これらを組み合わせて使用してもよい。
【００４０】
ｂ）のその他のビニル単量体として、好ましくは、カルボキシル基、酸無水物基、アミド基、エポキシ基、ヒドロキシル基またはアミノ基等の官能基を有するビニル単量体や、アルコキシ基含有ビニル単量体、及びビニルエステルであり、より好ましくは、カルボキシル基含有ビニル単量体や、ヒドロキシル基含有ビニル単量体や、アルコキシ基含有ビニル単量体及びビニルエステルである。特に好ましくは、アクリル酸２−メトキシエチル、アクリル酸、ポリプロピレングリコールアクリレート、メトキシポリエチレングリコールモノアクリレートまたは酢酸ビニルであり、これらを組み合わせて使用してもよい。
【００４１】
ｂ）のその他のビニル単量体としては、さらに、ｂ１）炭素数１〜６のアルキル基を有する（メタ）アクリル酸アルキルエステルである、（メタ）アクリル酸メチル、（メタ）アクリル酸エチル、（メタ）アクリル酸ｎ−ブチル、（メタ）アクリル酸イソブチル、（メタ）アクリル酸ｔ−ブチル、（メタ）アクリル酸ｎ−ヘキシル等が挙げられ、これらを組み合わせて使用してもよく、好ましくは、アクリル酸メチルまたはアクリル酸ｎ−ブチルである。また、ｂ）のその他のビニル単量体としては、アクリル酸ペンチル、メタクリル酸ペンチル、アクリル酸トリデシル、メタクリル酸トリデシル、アクリル酸テトラデシル等の炭素数７または１３以上のアルキル基を有する（メタ）アクリル酸アルキルエステルも使用することができる。
【００４２】
ｂ）のその他のビニル単量体の含有量は、共重合体中において１〜５０質量％、好ましくは１．３〜４５質量％、より好ましくは１．５〜４０質量％である。本発明の口唇用貼付材は、粘着剤層を形成する粘着剤が、ｂ）のその他のビニル単量体を所定量含有するアクリル共重合体〔ただし、ａ）及びｂ）の合計は１００質量％とする。〕を含有することにより、粘着剤層の諸特性を改善することができ、取扱い性に優れた口唇用貼付材を得ることができる。なお、ｂ）のその他のビニル単量体として、ｂ１）炭素数１〜６のアルキル基を有する（メタ）アクリル酸アルキルエステルを含有する場合のｂ１）の含有量は、共重合体中において１４質量％以下とすることが好ましく、より好ましくは１３質量％以下、更に好ましくは１２質量％以下である。
【００４３】
粘着剤層を形成するアクリル系粘着剤には、（メタ）アクリル酸アルキルエステル共重合体を始めとする重合体成分のほかに、必要に応じて、各種添加剤を含有することができる。添加剤としては、架橋剤、充填剤、酸化防止剤（抗酸化剤、防腐剤）、着色剤、香料、粘着付与剤、可塑剤、油吸着剤など、貼付材が備える粘着剤層を形成する粘着剤において慣用されている添加剤を含有することができる。例えば、粘着剤の粘着特性を調整するために、粘着付与剤を配合することができる。粘着付与剤としては、例えば、テルペン系、テルペンフェノール系、クマロンインデン系、スチレン系、ロジン系、キシレン系、フェノール系、石油系などの粘着付与樹脂を挙げることができる。また、油吸着剤を配合することにより、口唇の表面に付着している油成分を、粘着剤層中の油吸着剤が吸収し、長時間貼付後も粘着剤層の凝集力を保持することができる。油吸着剤としては、ケイ酸マグネシウム、ケイ酸アルミニウム等の水膨潤性粘土鉱物；植物質粉末；酢酸ビニル、Ｎ−ビニルピロリドン、２，４−ジアミノ−６−フェニル−１，３，５−トリアジン、（メタ）アクリル酸エステル等から形成される球状多孔性樹脂粉末；ヒドロキシアパタイト被覆無機球状粉体；結晶セルロース、炭酸カルシウム等の多孔性粉体、麦飯石粉末等を挙げることができる。
【００４４】
粘着剤層を形成するアクリル系粘着剤については、架橋処理が必須ではないが、粘着剤層を形成する粘着剤が、適度な凝集性を持つことが望まれる場合など、場合により架橋剤を含有させてもよい。架橋剤としては、多官能イソシアネート化合物〔トリレンジイソシアネート（ＴＤＩ）、４，４'−ジフェニルメタンジイソシアネート（ＭＤＩ）、ヘキサメチレンジイソシアネート、キシリレンジイソシアネート、メタキシリレンジイソシアネート、１，５−ナフタレンジイソシアネート、水素化ジフェニルメタンジイソシアネート、水素化トリレンジイソシアネート、水素化キシリレンジイソシアネート、イソホロンジイソシアネート等〕や多官能エポキシ化合物、金属キレート化合物〔日本化学産業株式会社製のナーセムアルミニウム等〕などが挙げられ、市販品として、例えば、日本ポリウレタン工業株式会社製のコロネート（登録商標）ＨＬ、コロネートＬ、コロネートＥＨ、三菱ガス化学株式会社製のＴＥＴＲＡＤ（登録商標）Ｘなどとして入手することができる。アクリル系粘着剤が、架橋剤を使用して形成されるものである場合、架橋剤の含有量は、（メタ）アクリル酸アルキルエステル共重合体を始めとする重合体成分１００質量部に対して、好ましくは０．００５〜３質量部、より好ましくは０．０１〜２質量部、特に好ましくは０．０１５〜１質量部であるが、粘着剤層を形成する粘着剤に望まれる適度な凝集性に応じて、粘着剤組成及び架橋剤の種類を考慮して、架橋剤の含有量を調整する。架橋剤は、単独で、または２種類以上を用いてもよく、同時に２種類以上の添加を行わなくてもよく、粘着剤層を形成するための粘着剤の塗工前または塗工中に添加する方法などが挙げられる。
【００４５】
粘着剤層を形成するアクリル系粘着剤は、通常、貼付材における粘着剤に含有されている可塑剤を含有することは必須ではないが、場合により可塑剤を含有してもよい。かかる可塑剤としては、例えば、多価アルコール類（グリセリン、ソルビトール、プロピレングリコール、１，３−ブチレングリコール、１，３−テトラメチレングリコール、ポリエチレングリコール等）や、フェノール類（チモール、サフロール、イソサフロール、オイゲノール、イソオイゲノール等）や、高級アルコール類（ベンジルアルコール、オレイルアルコール、セチルアルコール、ステアリルアルコール、セトステアリルアルコール、オクチルドデカノール等）や、エステル系界面活性剤（セスキオレイン酸ソルビタン、ポリオキシエチレン硬化ヒマシ油、ステアリン酸ポリオキシル等）や、脂肪酸エステル類（ミリスチン酸イソプロピル、ミリスチン酸オクチルドデシル、オレイン酸オレイル、フタル酸ジエチル、フタル酸ジブチル等）や、有機酸類（乳酸、クエン酸、酒石酸、マレイン酸、リンゴ酸等）など室温で液体状である可塑剤が挙げられる。
【００４６】
さらに、粘着剤層を形成するアクリル系粘着剤は、必要に応じて、炭酸カルシウム、炭酸マグネシウム、珪酸塩、酸化亜鉛、酸化チタン、硫酸マグネシウム、硫酸カルシウム等の充填剤；を含有することができる。
【００４７】
添加剤の含有量は、添加剤の種類によって異なるが、通常、粘着剤層全質量中に０．００１〜１０質量％、特に０．０１〜２質量％含有することが好ましい。
【００４８】
粘着剤層を形成する粘着剤として好ましく使用できるゴム系粘着剤としては、合成ポリイソプレンゴム、ポリイソブチレン、スチレン−イソプレン−スチレンブロック共重合体（ＳＩＳ）、スチレン−ブタジエン−スチレンブロック共重合体（ＳＢＳ）、スチレン−エチレン・ブチレン−スチレンブロック共重合体（ＳＥＢＳ）等のゴム基剤に、粘着付与樹脂、軟化剤などを配合した組成物から形成される粘着剤が挙げられる。これらのゴム基剤は、それぞれ１または２種以上を組み合わせて使用することができる。これらのゴム基剤の中でも、感作性が少なく、かつ分子内に架橋点が存在するＳＩＳ、ＳＢＳ、ＳＥＢＳなどの熱可塑性エラストマーが好ましく、ＳＩＳが特に好ましく、市販品として、ＪＳＲ株式会社製のＪＳＲ  ＳＩＳ５２２９、ＪＳＲ  ＳＩＳ５０００、ＪＳＲ  ＳＩＳ５００２等を使用することができる。また、ゴム系粘着剤としては、吸水剤を含有するハイドロコロイド型粘着剤を使用することができる。ハイドロコロイド型粘着剤は、スチレン系ブロック共重合体及び液状ゴムを含むエラストマー、粘着付与樹脂、少なくとも一種の可塑剤、及び吸水剤を含有し、場合によりその他の成分を含むものである。スチレン系ブロック共重合体としては、ＳＢＳ、ＳＥＢＳ、ＳＩＳ及びその水添ゴム（ＳＥＰＳ）、スチレン−イソブチレン−スチレンブロック共重合体（ＳＩＢＳ）などが挙げられ、これらの１種あるいは複数を組合せて使用することができる。液状ゴムとしては、液状ポリイソプレン（ＬＩＲ）や液状ポリブタジエン（ＬＰＢ）、ポリイソブチレン（ＰＩＢ）、ポリブテン（ＰＢ）などの液状エラストマー成分を挙げることができる。吸水剤としては、グアーガム、ローカストビーンガム、キサンタンガム、カラヤガム、ペクチン、アルギン酸、ゼラチン、カルボキシメチルセルロースナトリウム等のセルロース誘導体、キチン、キトサン、ポリビニルアルコール、ポリアクリル酸塩、デンプン・アクリル酸グラフト重合体等が挙げられ、特に耐熱性のよいカルボキシメチルセルロースナトリウム等を使用することが好ましい。
【００４９】
粘着剤層を形成する粘着剤として好ましく使用できるウレタン系粘着剤としては、例えば、ポリエーテル系ポリウレタンプレポリマー、ポリエステル系ポリウレタンプレポリマー溶液を使用して得られる脂肪族系ポリウレタン粘着剤、芳香族系ポリウレタン粘着剤などが挙げられる。
【００５０】
粘着剤層を形成する粘着剤として好ましく使用できるシリコーン系粘着剤としては、例えば、ポリジメチルシロキサン、ポリメチルビニルシロキサン、ポリメチルフェニルシロキサン等のシリコーンゴムを主成分とするものが挙げられる。
【００５１】
ゴム系粘着剤、ウレタン系粘着剤またはシリコーン系粘着剤の粘着剤層を形成する粘着剤には、アクリル系粘着剤について説明したように、必要に応じて、各種添加剤を含有することができる。
【００５２】
粘着剤層の厚みは、特に限定されないが、接着性、皮膚刺激性、付着の持続性、貼付中の違和感等の観点から、１〜３５μｍの範囲であることが好ましく、より好ましくは１〜３０μｍ、更に好ましくは１〜２５μｍ、特に好ましくは２〜２４μｍ、最も好ましくは３〜２３μｍの範囲である。粘着剤層の厚みが大きくなりすぎると、口唇の皮膚の皺や凹凸に適合することが困難となる傾向があり、貼付状態が目立ちやすくなるとともに、口唇用貼付材を口唇から剥がす際に、口唇を損傷したり、痛みが感じられたりすることがある。粘着剤層の厚みが薄すぎると、均一な粘着剤層の形成が困難となる傾向のあることに加えて、口唇への貼付性が不十分となりやすい。
【００５３】
本発明の口唇用貼付材は、先に説明した支持体層の厚み及び粘着剤層の厚みから分かるように、支持体層と粘着剤層との合計厚みが２〜７０μｍの範囲であることが好ましく、より好ましくは２〜５５μｍ、更に好ましくは２〜４０μｍ、特に好ましくは３〜３７μｍ、最も好ましくは４〜３６μｍの範囲の厚みであり、更に４〜２９μｍの範囲の厚みが望まれることもある。支持体と粘着剤層との合計厚みが小さすぎると、口唇用貼付材の強度が不十分で、口唇用貼付材を口唇に貼り付けたり、口唇用貼付材を口唇から剥がしたりする際に、切れてしまうことがあり、また、口唇に対する粘着性が不足して、口唇への付着性が不十分となることがある。一方、支持体と粘着剤層との合計厚みが大きすぎると、口唇用貼付材が口唇の凹凸に沿って密着しにくく、貼付状態が目立ちやすくなり、違和感も大きくなりやすいとともに、口唇用貼付材を口唇から剥がす際に、口唇を損傷したり、痛みが感じられたりすることがある。
【００５４】
本発明の口唇用貼付材は、支持体層、粘着剤層及びセパレータ層を、この順に積層して備えることを特徴とする。セパレータ層としては、従来、貼付材の多くにおいて、貼付するまでの間、粘着剤層の表面を保護するために配置され、また、厚みが薄く均一な粘着剤層を形成するために、貼付材の製造方法において使用されているセパレータ層と同様の材料を使用することができ、特に限定されない。具体的には、貼付材の技術分野において、一般に、離型紙、剥離紙、剥離ライナーなどと呼ばれるものが挙げられ、より具体的には、表面をシリコーン処理したポリエチレンテレフタレートフィルム、表面をシリコーン処理したポリエチレンと紙との積層体などが挙げられる。
【００５５】
セパレータ層は、取扱い性の向上や印刷適性の向上等の目的で、セパレータ層の粘着剤層に対向する面または粘着剤層の反対側の面に、サンドブラスト処理等による凹凸を設けてもよい。また、セパレータ層は、取扱い性（すなわち、粘着剤層からの剥離性）を向上するために、１以上のスリット（切れ目）を有するものとしてもよい。口唇用貼付材の大きさを考慮すると、通常は、適宜の位置に１つのスリットを設ければよい。スリットは、縦方向（口唇の厚み方向に相当する方向をいう。通常は貼付材の長手方向に直交する方向が該当する。）または横方向（口唇の幅方向に相当する方向をいう。通常は貼付材の長手方向が該当する。）のいずれの方向に沿って設けてもよい。なお、スリットとは、連結部を有するものは含まず、完全に切れ目となっているものをいう（以下、同様である。）。
【００５６】
セパレータ層の大きさは、特に限定されないが、セパレータの面積が支持体層の面積より大であるものとしてもよい。特に、セパレータ層を一枚の大きなシートとして設け、当該一枚のセパレータ層の少なくとも一方の面に、支持体層及び粘着剤層を隣接して備える積層体の複数、具体的には、粘着剤層及び支持体層、更に場合によりキャリア層からなる組み合わせの複数を、粘着剤層がセパレータ層に対向するように並列して配置され積層されているものとしてもよい。この場合、セパレータ層は、複数の支持体層及び粘着剤層を隣接して備える積層体において共有されることとなる。
【００５７】
セパレータ層の厚みは、適宜設定することができ、特に限定されないが、通常２０μｍ以上、好ましくは４０μｍ以上であり、その上限値は５００μｍ程度である。セパレータ層は、同一または異なる厚みの２枚以上のシートとして、粘着剤層を保護するようにしてもよく、合計の厚みを先に説明した範囲となるようにすればよい。
【００５８】
本発明の口唇用貼付材は、支持体層、粘着剤層及びセパレータ層を、この順に積層して備えるとともに、支持体層の粘着剤層と反対側の面に、キャリア層を備えるものとしてもよい。
【００５９】
口唇用貼付材が、支持体層に隣接して、具体的には支持体層の粘着剤層と反対側の面に、キャリア層を備えることによって、貼付材の取扱い性や、口唇への貼付性を向上させることができる。また、後に詳述するように、本発明の口唇用貼付材の製造方法において、支持体層の形成を容易にすることができる。すなわち、貼付材を口唇に貼り付ける際、支持体層にシワが入ったり、貼付材が折れ曲がって粘着剤層同士が接着してしまったりすることがあるが、貼付材が支持体層に隣接してキャリア層を備えることにより、貼付材の形状保持性が向上するので、こうした問題を防止することができる。
【００６０】
また、本発明の口唇用貼付材が備える支持体層が、例えば、厚みが１〜１３μｍの範囲、更には１〜６μｍの範囲であって極めて薄いものである場合、該支持体層を単独で形成することには技術的困難を伴うことがあるが、後述のように、キャリア層の表面（上面）に、溶液キャスティング法により支持体層を形成する工程や、キャリア層と支持体層とを押出積層する工程などを採用することにより、容易に薄い支持体層を形成することができる。
【００６１】
キャリア層の厚みは、適宜設定することができ、特に限定されないが、通常２０μｍ以上、好ましくは４０μｍ以上であり、その上限値は５００μｍ程度である。
【００６２】
キャリア層は、各種の熱可塑性樹脂からなるフィルムを用いて形成することができる。例えば、ポリウレタン、ポリエチレン、ポリプロピレン、アイオノマー、ポリアミド、ポリ塩化ビニル、ポリ塩化ビニリデン、エチレン−酢酸ビニル共重合体、熱可塑性ポリエステル、ポリテトラフルオロエチレンなどの各種熱可塑性樹脂からなるフィルムを用いて形成することが好ましい。キャリア層は、環境保全を目的として、ポリヒドロキシブチレート、ポリヒドロキシアルカノエート、マルトトリオース、ポリ乳酸、ポリグリコール酸、ポリエチレンサクシネート、ポリブチレンサクシネート、ポリカプロラクトン、ポリブチレンアジペートテレフタレート、ポリテトラメチレンアジペートテレフタレート、ポリエチレンテレフタレート樹脂、ポリビニルアルコール、デンプン脂肪酸エステル、デンプン加工樹脂、デンプンポリエステル、酢酸セルロース、キトサンまたはこれらの共重合体などに代表される生分解性を有する各種熱可塑性樹脂からなるフィルムを用いて形成することもできる。各種フィルムは、紙にラミネートされた状態のものでもよい。支持体層の表面を艶があるとするためには、キャリア層を形成するフィルムは凹凸の少ないフラットなものを使用すればよい。
【００６３】
キャリア層は、使用時、すなわち貼付材を皮膚に貼り付けるときに、支持体層から容易に剥離することができるものである。したがって、キャリア層と支持体層とは、熱圧着または粘着等により剥離可能なように形成されている。キャリア層と支持体層との剥離力を調整するために、キャリア層の支持体層に対向する側の面に、粘着剤、液状可塑剤、離型剤等を塗布してもよいし、その他の表面処理を施してもよい。
【００６４】
キャリア層は、取扱い性（すなわち、支持体層からの剥離性）の向上等の観点から、支持体層に比べて、厚みが厚いか、腰の強いものとすることが望ましい。また、貼付材を口唇に貼り付けた後に、支持体から剥離しやすくするため、図１〜図３に示すように、キャリア層が１以上のスリット（切れ目）Ｓを有するものとしてもよい。口唇用貼付材の大きさを考慮すると、通常は、１つのスリットＳを設ければよい。スリットＳは、縦方向（口唇の厚み方向に相当する方向をいう。通常は貼付材の長手方向に直交する方向が該当する。）または横方向（口唇の幅方向に相当する方向をいう。通常は貼付材の長手方向が該当する。）のいずれの方向に沿って設けてもよい。取扱い性の観点から、キャリア層が縦方向のスリットＳを有することが好ましい。縦方向のスリットＳは、口唇の幅方向について中央部の位置に設けてもよいし、中央部以外の位置、例えば、口唇の幅方向について１：２に区分する位置などに設けてもよい。
【００６５】
本発明の口唇用貼付材のキャリア層の大きさは、特に限定されないが、キャリア層が支持体層より大きいものとすることができる。すなわち、口唇用貼付材が備えるキャリア層は、支持体層と粘着剤層とを口唇に貼り付けた後に、支持体層から容易に剥離できるようにするために備えられるものであることから、キャリア層が支持体層より大きいことにより、該キャリア層を貼付材の掴み部分として利用して、貼付材の粘着剤層を後述するセパレータ層から剥離することが容易になり、また、指が粘着剤に触れてしまうことなく、貼付材の粘着剤層を口唇に貼付できる。ここで、「キャリア層が支持体層より大きい」とは、キャリア層が支持体層を覆わない部分を有することを意味する。例えば、キャリア層の面積が支持体層の面積より大である（この場合、キャリア層の一部分が支持体層を覆っている。）場合のほか、キャリア層が格子状等のパターン状に形成され、格子の端部が支持体層からはみ出している場合、キャリア層が支持体層の縁部を支持体層からはみ出るように覆う場合などの態様をとるように備えることができる。キャリア層は、支持体層を、複数のシートに分割して、または一部重なった状態で覆うように備えられていてもよい。また、キャリア層の上面（支持体層の反対側の面）に、更に取り扱い性を向上するための取り口や切れ目を設けたシートを配置してもよい。
【００６６】
本発明の口唇用貼付材は、支持体層、粘着剤層及びセパレータ層を、この順に積層して備えることを特徴とし、場合により、支持体層の粘着剤層と反対側の面に、キャリア層を備えるものである。
【００６７】
本発明の口唇用貼付材の形状と大きさ（口唇の表面に貼付される支持体層と粘着剤層の形状と大きさ、すなわち、セパレータ層、及び、場合により備えられるキャリア層を除く貼付材の形状と大きさを意味する。）は、特に限定されないが、口唇用貼付材は、口唇の表面に直接、粘着剤層と支持体層とからなる積層体が貼付され、該口唇の表面に残置するものである。したがって、支持体層の形状と大きさが、口唇の全部または一部分を覆う形状と大きさであるものとなるように、口唇用貼付材の形状と大きさを定めればよい。支持体層の形状と大きさは先に説明したとおりであるから、口唇用貼付材の形状は、例えば、図１〜図３に示すような唇形（図１は上唇用及び下唇用の形状を有する。）、楕円形、及び三日月形からなる群より選ばれる形状を有するものが挙げられる。口唇用貼付材が覆う面積は、その支持体層が２〜１５ｃｍ２の範囲であることが好ましく、より好ましくは３〜１４ｃｍ２の範囲である。口唇用貼付材の形状と大きさは、上唇に貼付するものと下唇に貼付するものを同じとしてもよいし、異なるものとしてもよい。
【００６８】
口唇用貼付材の厚みは、既に説明した支持体層、粘着剤層及びセパレータ層、更に場合により備えるキャリア層の厚みを参酌して定めることができる。口唇用貼付材の厚みは、通常２２〜７００μｍの範囲、好ましくは５０〜６００μｍ、より好ましくは７０〜５００μｍの範囲である。口唇用貼付材の厚みが小さすぎたり、大きすぎたりすると、取扱い性が悪くなることがある。
【００６９】
本発明の口唇用貼付材は、口唇への貼付材の付着の持続性が優れているものである。貼付材の付着の持続性は、以下の方法によって、評価することができる。すなわち、６名の被験者に対して、口唇用貼付材を被験者の口唇（上唇及び下唇）に貼付し、貼付直後、２時間後、食事後及び７時間後に、口唇用貼付材の付着状態を目視で観察し、以下の評価基準に基づいて被験者毎に評価する。６名の被験者の評価の平均値を、口唇用貼付材についての付着の持続性の評価とする。２時間後の付着の持続性の評価が７．５以上、かつ食事後及び７時間後の付着の持続性の評価が４．５以上であれば、付着の持続性が極めて優れているということができる。２時間後の付着の持続性の評価が７以上、または食事後及び７時間後の付着の持続性の評価が４以上であれば、使用上問題がない範囲である。
＜付着の持続性の評価基準＞
０．０〜２．０  ：  貼付材が完全にはがれている
２．１〜４．０  ：  貼付材が面積の半分未満付着している
４．１〜６．０  ：  貼付材が面積の２／３以上付着している
６．１〜８．０  ：  貼付材の一部にはがれている箇所がある
８．１〜１０．０：  貼付材が全くはがれていない
【００７０】
本発明の口唇用貼付材は、貼付材の貼付中の違和感が少ないものである。貼付材の貼付中の違和感は、以下の方法によって、評価することができる。すなわち、６名の被験者に対して、口唇用貼付材を被験者の口唇（上唇及び下唇）に貼付し、貼付直後、２時間後、食事後及び７時間後に、口唇用貼付材の貼付中の違和感を、以下の評価基準に基づいて各被験者が官能評価する。６名の被験者の評価の平均値を、口唇用貼付材についての貼付中の違和感の評価とする。２時間後の貼付中の違和感の評価が７以上、かつ食事後及び７時間貼付後の違和感が５以上であれば、貼付材の貼付中の違和感が極めて少ないということができる。２時間後の貼付中の違和感の評価が６以上、または食事後及び７時間後の違和感が４以上であれば、使用上問題がない範囲である。
＜貼付中の違和感の評価基準＞
０．０〜２．０  ：  不快な違和感を覚える
２．１〜４．０    ：  違和感を覚える
４．１〜６．０    ：  違和感を僅かに覚える
６．１〜８．０    ：  違和感がほとんどない
８．１〜１０．０：  違和感がない
【００７１】
本発明の口唇用貼付材は、口唇への貼付材の付着の持続性が良好であり、対ベークライト板粘着力が所定以上のものである。口唇用貼付材の対ベークライト板粘着力は、ＪＩＳ  Ｚ０２３７に準拠して９０度剥離試験を行って測定する。すなわち、温度２３℃、相対湿度５０％の雰囲気下、幅１５ｍｍ×長さ７０ｍｍに切り出した口唇用貼付材の試験片のセパレータ層を剥離して、露出した粘着剤層を前記のベークライト板に貼り付け、キャリア層を備える場合は支持体層からキャリア層を剥離し、質量２ｋｇのゴムロールを３００ｍｍ／分の速度で１往復させて、２０分経過後インストロン型引張試験機で９０度方向に剥離速度３００ｍｍ／分の条件で引き剥がすときの粘着力を測定し、対ベークライト板粘着力（圧着２０分間後）（単位：Ｎ／１５ｍｍ）とする（ｎ＝３の平均値）。対ベークライト板粘着力（圧着２０分後）が０．５Ｎ／１５ｍｍ以上であれば、口唇への貼付材の付着の持続性が良好であるということができ、対ベークライト板粘着力（圧着２０分間後）が０．７Ｎ／１５ｍｍ以上であれば、口唇への貼付材の付着の持続性が優れているということができる。対ベークライト板粘着力が大きすぎると、口唇用貼付材を剥がしにくかったり、剥がす際に痛みを感じたり、貼付中の違和感を覚えることがあるので、その上限は、通常４Ｎ／１５ｍｍ、多くの場合３．５Ｎ／１５ｍｍである。
【００７２】
本発明の口唇用貼付材は、口唇への貼付材の付着の持続性が良好であり、プローブタックが所定以上のものである。口唇用貼付材のプローブタックは、ニチバン株式会社製プローブタックテスターを使用して、ＪＩＳ  Ｚ０２３７（１９９６年版）に参考として記載されているプローブタック試験法に準拠して、直径５ｍｍの円柱プローブを粘着剤層から垂直方向に引きはがすのに要する力を測定して求める（単位：Ｎ／５ｍｍφ、ｎ＝３の平均値）。プローブタックが０．２Ｎ／５ｍｍφ以上であれば、口唇への貼付材の付着の持続性が良好であるということができ、プローブタックが０．４Ｎ／５ｍｍφ以上であれば、口唇への貼付材の付着の持続性が優れているということができる。プローブタックが大きすぎると、口唇用貼付材を剥がしにくかったり、剥がす際に痛みを感じたり、貼付中の違和感を覚えることがあるので、その上限は、通常３Ｎ／５ｍｍφ、多くの場合２Ｎ／５ｍｍφであり、１Ｎ／５ｍｍφ以下のプローブタックが望まれることもある。
【００７３】
本発明の口唇用貼付材は、まずセパレータ層を剥離して、粘着剤層を露出させ、次いで、粘着剤層を、口唇に対向させて、支持体層（キャリア層を備える場合は、キャリア層）を口唇に指等で押し付けることにより、口唇用貼付材を口唇に貼り付ける。
【００７４】
口唇用貼付材がキャリア層を備える場合は、口唇用貼付材を口唇に貼り付けた後に、キャリア層を支持体層から剥離する。キャリア層が１以上のスリットを有する、及び／または、キャリア層が縦方向（口唇の厚み方向）にスリットを有すると、キャリア層を支持体層から剥離することが容易である。
【００７５】
本発明の口唇用貼付材の使用については、口唇の表面を過不足なく覆うように貼付する口唇用貼付材の使用でもよいが、魅力的な口唇を演出するためには、上唇または下唇の少なくとも一方の面積は、その支持体層が２〜１５ｃｍ２の範囲であることが好ましく、より好ましくは３〜１４ｃｍ２の範囲である口唇用貼付材の使用が好ましい。すなわち、口唇自体に視覚効果を演出するため、支持体層の粘着剤層に対向する面または支持体層の粘着剤層と反対側の面（支持体層の表面）の少なくとも一方の面に、例えば、光沢を付与したり、模様を印刷したり、ピンク色や赤色等の口紅色の印刷を施すことにより、口唇の外観を鮮やかに演出するためには、上唇または下唇の少なくとも一方を覆う口唇用貼付材の面積は、その支持体層が２〜１５ｃｍ２であればその目的を果たすことができる。支持体層が２ｃｍ２未満の場合、視覚効果を演出することが困難であり、１５ｃｍ２を超える場合、貼付時の違和感が増してしまう。さらに、覆う面積が大きすぎると外観を損ねてしまう蓋然性が高くなる。
【００７６】
また、本発明の口唇用貼付材の使用については、上唇または下唇の一方のみに貼付する使用でもよいが、上唇及び下唇の両方に貼付する使用、すなわち、上唇用及び下唇用の２枚セットで用いる口唇用貼付材の使用とすることが好ましい。
【００７７】
本発明の口唇用貼付材は、支持体層、粘着剤層及びセパレータ層をこの順に積層して備えることを特徴とする口唇用貼付材、好ましくは更に支持体層の粘着剤層と反対側の面に、キャリア層を備える口唇用貼付材を得ることができる限り、その製造方法は限定されない。例えば、支持体層を形成するフィルムは、溶液キャスティング法、押出成形法、カレンダー法、インフレーション法などの任意の製造方法によってフィルムに成形することができる。
【００７８】
また、粘着剤層は、例えば、支持体層またはセパレータ層の一方の上面に粘着剤をコーティング法、押出成形法などの方法により供給することによって形成することができる。また、支持体層とセパレータ層との間に粘着剤を供給することによって形成することができる。さらに、支持体層と粘着剤層を共押出成形することもできる。
【００７９】
安定した品質の口唇用貼付材を容易に製造することができる観点から、セパレータ層の上面に粘着剤を塗工して粘着剤層を形成する工程を含む口唇用貼付材の製造方法であることが好ましい。粘着剤の塗工方法は、溶展塗工、ホットメルト塗工、エマルジョン塗工など特に限定はされないが、特に、厚み２３μｍ以下、例えば３〜２３μｍの極めて薄い粘着剤層を得る場合には溶展塗工方法が好ましい。具体的には、あらかじめ形成したセパレータ層を一方向に走行させながら、その上面に、粘着剤層を形成する粘着剤を塗工し、溶媒を乾燥除去して粘着剤層を形成する。次いで、粘着剤層が支持体層と対向するようにして、支持体層を積層することにより、支持体層、粘着剤層及びセパレータ層をこの順に積層して備えることを特徴とする口唇用貼付材を得ることができる。
【００８０】
更に、キャリア層の上面に溶液キャスティング法により支持体層を形成する工程を含む前記の口唇用貼付材の製造方法がより好ましい。特に、厚みが１〜１３μｍの範囲である極めて薄い支持体層を得る場合、キャリア層の上面に支持体層を形成する方法を採用することが一層好ましい。より具体的には、あらかじめ形成したキャリア層を一方向に走行させながら、その上面に支持体層を形成するための溶液を塗工し、乾燥させることにより、連続的に形成された支持体層を作成することができる。溶液キャスティング法によれば、支持体層の厚みを正確に制御することができる上、フィルムの方向による物性の異方性が小さな支持体層を形成することができる。
【００８１】
したがって、本発明の口唇用貼付材は、キャリア層の上面に溶液キャスティング法により支持体層を形成する工程、及び、セパレータ層の上面に粘着剤を塗工して粘着剤層を形成する工程を含む口唇用貼付材の製造方法によってより好ましく得ることができる。この場合、キャリア層の片面に支持体層を形成した積層体と、セパレータ層の片面に粘着剤層を形成した積層体とを、支持体層と粘着剤層とが密着するように貼り合わせることによって、キャリア層／支持体層／粘着剤層／セパレータ層を、この順に積層して備える積層体を形成することができる。
【００８２】
形成された積層体に基づいて、キャリア層、支持体層、粘着剤層及びセパレータ層を、この順に積層して備える口唇用貼付材を調製することができる。また、前記の形成された積層体から、キャリア層を剥離除去することにより、支持体層、粘着剤層及びセパレータ層を、この順に積層して備える口唇用貼付材を調製することができる。これらの口唇用貼付材は、通常、更に所定形状、例えば唇形、楕円形、または三日月形等の形状に打ち抜くことにより、当該所定形状を有する口唇用貼付材を製造することができる。
【００８３】
なお、所定形状に打ち抜くに際して、支持体層及び粘着剤層並びに場合によりキャリア層を貫通し、セパレータ層を貫通しないように打ち抜きを行うことにより、支持体層及び粘着剤層を隣接して備える積層体の複数が、一枚のセパレータ層の少なくとも一方の面に、粘着剤層がセパレータ層に対向するように並列して配置され積層されている口唇用貼付材を得ることができる。
【００８４】
また、支持体層の粘着剤層と反対側の面に、キャリア層を備える口唇用貼付材については、所定形状に打ち抜く前後において、キャリア層を貫通する切り込みを行うことにより、キャリア層が１以上のスリットを有する口唇用貼付材及び／または、キャリア層が縦方向（口唇の厚み方向）にスリットを有する口唇用貼付材を製造することができる。
【実施例】
【００８５】
以下に実施例及び比較例を示して、本発明について具体的に説明するが、本発明は、これらの実施例に限定されるものではない。本発明の口唇用貼付材、及び貼付材が備える各層の特性及び物性は、以下の方法により測定した。
【００８６】
〔厚さ〕
口唇用貼付材が備える支持体層、粘着剤層、セパレータ層及びキャリア層の厚みは、ダイヤルシックネスゲージを用いて測定した（単位μｍ、ｎ＝３の平均値）。
【００８７】
〔プローブタック〕
口唇用貼付材のプローブタックは、ニチバン株式会社製プローブタックテスターを使用して、ＪＩＳ  Ｚ０２３７（１９９６年版）に参考として記載されているプローブタック試験法に準拠して、直径５ｍｍの円柱プローブを粘着剤層から垂直方向に引きはがすのに要する力を測定して求めた（単位：Ｎ／５ｍｍφ、ｎ＝３の平均値）。
【００８８】
〔対ベークライト板粘着力〕
口唇用貼付材の対ベークライト板粘着力は、ＪＩＳ  Ｚ０２３７に準拠して９０度剥離試験を行って測定した。すなわち、幅１５ｍｍ×長さ７０ｍｍに切り出した口唇用貼付材の試験片のセパレータ層を剥離して、露出した粘着剤層を前記のベークライト板に貼り付け、支持体層からキャリア層を剥離した後、質量２ｋｇのゴムロールを３００ｍｍ／分の速度で１往復させて、２０分経過後インストロン型引張試験機で９０度方向に剥離速度３００ｍｍ／分の条件で引き剥がすときの粘着力を測定し、対ベークライト板粘着力（圧着２０分間後）（単位：Ｎ／１５ｍｍ）とした（ｎ＝３の平均値）。
【００８９】
〔貼付中の違和感〕
６名の被験者に対して、口唇用貼付材を被験者の口唇（上唇及び下唇）に貼付し、貼付直後、２時間後、食事後及び７時間後に、口唇用貼付材の貼付箇所の違和感を、以下の評価基準に基づいて各被験者が官能評価した。６名の被験者の評価の平均値を、口唇用貼付材についての貼付中の違和感の評価とした。
【００９０】
＜貼付中の違和感の評価基準＞
０．０〜２．０  ：  不快な違和感を覚える
２．１〜４．０    ：  違和感を覚える
４．１〜６．０    ：  違和感を僅かに覚える
６．１〜８．０    ：  違和感がほとんどない
８．１〜１０．０：  違和感がない
【００９１】
〔付着の持続性〕
６名の被験者に対して、口唇用貼付材を被験者の口唇（上唇及び下唇）に貼付し、貼付直後、２時間後、食事後及び７時間後に、口唇用貼付材の付着状態を目視で観察し、以下の評価基準に基づいて被験者毎に評価した。６名の被験者の評価の平均値を、口唇用貼付材についての付着の持続性の評価とした。
＜付着の持続性の評価基準＞
０．０〜２．０  ：  貼付材が完全にはがれている
２．１〜４．０  ：  貼付材が面積の半分未満付着している
４．１〜６．０  ：  貼付材が面積の２／３以上付着している
６．１〜８．０  ：  貼付材の一部にはがれている箇所がある
８．１〜１０．０：  貼付材が全くはがれていない
【００９２】
［実施例１］
セパレータ層を形成する剥離シート（シリコーン処理したポリエチレンテレフタレートフィルム。厚み７５μｍ）の片面に、アクリル酸イソノニル／アクリル酸２−メトキシエチル／アクリル酸（質量比６８／３０／２）からなるアクリル酸アルキルエステル共重合体１００質量部に対して、架橋剤としてコロネート（登録商標）ＨＬ０．３質量部（日本ポリウレタン工業株式会社製）を添加したアクリル系粘着剤（以下、「アクリル系粘着剤」ということがあり、また、単に「アクリル系」と表記することがある。）の酢酸エチル溶液（全体の固形分は約４０質量％）を、乾燥後の厚みが５μｍになるようにバーコーティング法で塗布し、次いで乾燥して、セパレータ層と粘着剤層とからなる積層体を調製した。
【００９３】
一方、キャリア層を形成する、ポリエチレンをラミネートした上質紙（厚み９０μｍ）のポリエチレン側の面上に、支持体層を形成するための透湿性のポリエーテル型ポリウレタンエラストマー溶液〔セイコー化成株式会社製、ラックスキン（登録商標）ＵＳ２２６８（Ｔｇ＝−２３．１℃）〕を、乾燥後の厚みが５μｍとなるように、バーコーティング法にて塗布し、次いで乾燥して、キャリア層と支持体層とからなる積層体を調製した。
【００９４】
上記で調製した各積層体を、支持体層と粘着剤層とを貼り合わせるようにして一体化し、キャリア層／支持体層／粘着剤層／セパレータ層をこの順に備える厚み１７５μｍの積層体を得た。次いで、この積層体から、上唇用の口唇用貼付材として面積３．７５ｃｍ２、及び、下唇用の口唇用貼付材として面積３．４４ｃｍ２の唇形状を打ち抜いて、上唇用及び下唇用の２枚セットで用いる使用のための口唇用貼付材を調製した。
【００９５】
この口唇用貼付材を使用して、まずセパレータ層を剥がし、露出した粘着剤層を、口唇（上唇及び下唇。面積はそれぞれ、概ね４〜７ｃｍ２であった。）に指でそれぞれ貼り付け、次いで、支持体層からキャリア層を剥がす一連の操作を実施したところ、その実施を容易に行うことができた。この口唇用貼付材について、貼付中の違和感（以下、「違和感」と表記することがある。）、付着の持続性（以下、「持続性」と表記することがある。）を評価した。また、この口唇用貼付材について、対ベークライト板粘着力（単位：Ｎ／１５ｍｍ。以下、単に「対ベークライト板粘着力」と表記することがある。）及びプローブタック（単位：Ｎ／５ｍｍφ）を測定した。評価及び測定結果を表２に示す。
【００９６】
［実施例２］
セパレータ層を形成する剥離シートの片面に、アクリル系粘着剤の酢酸エチル溶液を、乾燥後の厚みが１０μｍになるようにバーコーティング法で塗布し、次いで乾燥して、セパレータ層と粘着剤層とからなる積層体を調製したことを除いて、実施例１と同様にして、口唇用貼付材を調製した。この口唇用貼付材について、違和感及び持続性、を評価し、対ベークライト板粘着力及びプローブタックを測定した。評価及び測定結果を表２に示す。
【００９７】
［実施例３］
前記のアクリル酸アルキルエステル共重合体を含有する酢酸エチルの溶液に代えて、スチレン−イソプレン−スチレンブロック共重合体（ＪＳＲ  ＳＩＳ５２２９、ＪＳＲ株式会社）：ロジン系樹脂（パインクリスタルＫＥ−３１１、荒川化学工業株式会社）（以下、「ゴム系粘着剤」ということがあり、また、単に「ゴム系」と表記することがある。）：ポリブテン（日石ポリブテンＨＶ−３００、ＪＸ日鉱日石エネルギー株式会社）＝１：１：１のトルエン：ヘキサン（１：１）の溶液（濃度は約２０質量％）を使用したことを除いて、実施例１と同様にして、口唇用貼付材を調製した。この口唇用貼付材について、違和感、及び持続性を評価し、対ベークライト板粘着力及びプローブタックを測定した。評価及び測定結果を表２に示す。
【００９８】
［実施例４］
キャリア層を形成する、ポリエチレンをラミネートした上質紙のポリエチレン側の面上に、支持体層を形成するためのポリエーテル型ポリウレタンエラストマー溶液（以下、「ウレタン系粘着剤」ということがあり、また、単に「ウレタン系」と表記することがある。）を、乾燥後の厚みが５μｍとなるように、バーコーティング法にて塗布し、次いで乾燥して、キャリア層と支持体層とからなる積層体を調製したことを除いて、実施例１と同様にして、口唇用貼付材を調製した。この口唇用貼付材について、違和感、及び持続性を評価し、対ベークライト板粘着力及びプローブタックを測定した。評価及び測定結果を表２に示す。
【００９９】
［比較例１］
本発明の口唇用貼付材の比較例として、従来技術である表１記載の組成を有する耐色移りに優れた口紅を作製し、被験者の口唇（上唇及び下唇）に塗布し、持続性及び色移りを評価した。なお、比較例２における持続性は、目視で観察して、実施例における付着の持続性及び色移りの評価基準に準じて評価した。
【０１００】
【表１】
2015168626.tif 000002
※１  ：ＬＩＰＷＡＸ  ＰＺ８０−２０（日本ナチュラルプロダクツ社製）
※２  ：１５５°パラフィン（日本精鑞社製）
※３  ：精製セレシンＮ（日興リカ社製）
※４  ：マルカゾールＲ（丸善石油化学社製）
※５  ：コスモール  １６８ＡＲＶ（日清オイリオ社製）
※６  ：メッキンス−Ｍ（上野製薬社製）
※７  ：プロピルパラベン（みどり化学社製）
※８  ：ＢＨＡ（武田薬品工業社製）
※９  ：赤色２０２号（癸巳化成社製）
※１０：黄色５号アルミニウムレーキ（癸巳化成社製）
※１１：ティミロン  ＭＰ−４７スパークル（メルク社製）
※１２：コロロナ  ブライトゴールド（メルク社製）
※１３：ロナフレアー  ファインズ（メルク社製）
※１４：ＫＦ−９９５（信越化学工業社製）
※１５：ＫＰ−５４５（信越化学工業社製）
【０１０１】
【表２】
2015168626.tif 000003
【０１０２】
表２の結果からキャリア層、支持体層、粘着剤層及びセパレータ層をこの順に積層して備える、粘着剤層材がアクリル系である実施例１〜４の口唇用貼付材は、口唇への貼付から食事を経て７時間経過後まで、使用上問題がない貼付中の違和感のなさ、及び付着の持続性を有するものであることが分かった。中でも、粘着剤を形成する粘着剤がアクリル系粘着剤である実施例１、２の口唇用貼付材は、プローブタックが０．４Ｎ／５ｍｍφ以上、対ベークライト板粘着力が０．７Ｎ／１５ｍｍ以上の好適な範囲であり、口唇への貼付から食事を経て７時間経過後まで、貼付中の違和感が極めて少なく、付着の持続性が極めて優れていることが分かった。
【０１０３】
これに対して、従来技術である耐色移りに優れた口紅では、食事後の持続性の評価から見て、食事により取れやすいものであることから、簡便に施術できる口唇のカバー方法及びその手段として不十分なものであることが分かった。
【産業上の利用可能性】
【０１０４】
本発明は、支持体層、粘着剤層及びセパレータ層をこの順に積層して備えることを特徴とする口唇用貼付材であることによって、口唇の化粧効果の持続性を向上させることができ、しかも使用性に優れる口唇のカバー方法及びその手段を提供することができるので、産業上の利用可能性が高い。
【０１０５】
また、本発明は、上唇または下唇の少なくとも一方を覆う口唇用貼付材の面積は、その支持体層が２〜１５ｃｍ２を覆うように貼付する前記の口唇用貼付材の使用であることによって、口紅等の口唇化粧料の色移りが生ずることなく、化粧効果の持続性を向上させることができ、しかも使用性に優れる口唇のカバー方法を提供することができるので、産業上の利用可能性が高い。
【０１０６】
さらに、本発明は、セパレータ層の上面に粘着剤を塗工して粘着剤層を形成する工程を含み、好ましくは更に、キャリア層の上面に溶液キャスティング法により支持体層を形成する工程を含む前記の口唇用貼付材の製造方法であることによって、口唇用貼付材を容易に製造する方法を提供することができるので、産業上の利用可能性が高い。
【図１】
2015168626.tif 000004
【図２】
2015168626.tif 000005
【図３】
2015168626.tif 000006